(57)【要約】      （修正有）【課題】シート表面の見栄えを良好に維持しながら低温脆性を改善した、ポリプロピレン系樹脂発泡シートの提供。【解決手段】ポリプロピレン系樹脂発泡積層シート１は、ポリプロピレン系樹脂発泡層２と、ポリプロピレン系樹脂発泡層２の少なくとも一方の面に積層されたポリスチレン系樹脂非発泡層３とを備える。ポリスチレン系樹脂非発泡層３の構成材料が、ポリスチレン系樹脂５０〜８０重量％と、ポリオレフィン系樹脂５０〜２０重量％とを含む。【選択図】図１
2019130708.tif 000002
【特許請求の範囲】
【請求項１】
ポリプロピレン系樹脂発泡層と、前記ポリプロピレン系樹脂発泡層の少なくとも一方の面に積層されたポリスチレン系樹脂非発泡層と、を備え、
前記ポリスチレン系樹脂非発泡層の構成材料が、ポリスチレン系樹脂５０〜８０重量％と、ポリオレフィン系樹脂５０〜２０重量％と、を含むポリプロピレン系樹脂発泡積層シート。
【請求項２】
前記ポリスチレン系樹脂非発泡層の構成材料が、スチレン系熱可塑性エラストマー０〜１０重量％をさらに含む請求項１に記載のポリプロピレン系樹脂発泡積層シート。
【請求項３】
前記ポリプロピレン系樹脂発泡層の構成材料が、歪み硬化性を有するポリプロピレン系樹脂６０〜１００重量％と、歪み硬化性を有さないポリプロピレン系樹脂４０〜０重量％と、を含む請求項１又は２に記載のポリプロピレン系樹脂発泡積層シート。
【請求項４】
前記ポリプロピレン系樹脂発泡層の構成材料が、歪み硬化性を有するポリプロピレン系樹脂だけを含む請求項１又は２に記載のポリプロピレン系樹脂発泡積層シート。
【請求項５】
前記ポリプロピレン系樹脂発泡層における厚さ１ｍｍ当たりの気泡数が１０〜３０である請求項１から４のいずれか一項に記載のポリプロピレン系樹脂発泡積層シート。
【請求項６】
前記ポリスチレン系樹脂非発泡層の厚みが５〜２００μｍである請求項１から５のいずれか一項に記載のポリプロピレン系樹脂発泡積層シート。
【請求項７】
密度が０．１５〜０．８５ｇ／ｃｍ３である請求項１から６のいずれか一項に記載のポリプロピレン系樹脂発泡積層シート。
【請求項８】
請求項１から７のいずれか一項に記載のポリプロピレン系樹脂発泡積層シートを熱成形してなる成形品。
【発明の詳細な説明】
【技術分野】
【０００１】
本発明は、ポリプロピレン系樹脂発泡積層シート及びその成形品に関する。
【背景技術】
【０００２】
樹脂製の発泡シートは、一般に、成形性・断熱性・緩衝性等に優れることから、断熱材・緩衝材・食品容器等の用途に幅広く利用されている。中でも、ポリプロピレン系樹脂発泡シートは、耐熱性にも優れるため、電子レンジで加熱調理を行う食品容器の用途に好適に利用されている。しかし、ポリプロピレン系樹脂は低温脆性を示す（低温での耐衝撃性が低い）ため、通常のポリプロピレン系樹脂発泡シートは、例えば冷凍食品用の容器の用途に適しているとは言えなかった。
【０００３】
ポリプロピレン系樹脂の低温脆性を改善したポリプロピレン系樹脂発泡シートが、例えば特開２００１−１３９７１７号公報（特許文献１）に開示されている。このポリプロピレン系樹脂発泡シートは、ポリプロピレン系樹脂に、密度０．９４〜０．９７、１９０℃におけるメルトインデックスが０．０１以上１（ｇ／１０分）未満の高密度ポリエチレン樹脂を混合させることにより、低温脆性が改善されている。
【０００４】
しかし、ポリプロピレン系樹脂発泡層の構成材料に高密度ポリエチレン樹脂を含ませることで、当該高密度ポリエチレン樹脂の影響により、発泡層中の気泡の微細化が妨げられてしまう。その結果、発泡シート表面の平滑性が損なわれ、見栄えが低下するという問題があった。
【先行技術文献】
【特許文献】
【０００５】
【特許文献１】特開２００１−１３９７１７号公報
【発明の概要】
【発明が解決しようとする課題】
【０００６】
ポリプロピレン系樹脂発泡シートにおいて、シート表面の見栄えを良好に維持しながら低温脆性を改善することが望まれている。
【課題を解決するための手段】
【０００７】
本発明に係るポリプロピレン系樹脂発泡積層シートは、
ポリプロピレン系樹脂発泡層と、前記ポリプロピレン系樹脂発泡層の少なくとも一方の面に積層されたポリスチレン系樹脂非発泡層と、を備え、
前記ポリスチレン系樹脂非発泡層の構成材料が、ポリスチレン系樹脂５０〜８０重量％と、ポリオレフィン系樹脂５０〜２０重量％と、を含む。
【０００８】
この構成によれば、ポリプロピレン系樹脂発泡層への特定組成のポリスチレン系樹脂非発泡層の積層により、成形性を向上させることができ、また、低温脆性を改善することができる。低温脆性の改善のために高密度ポリエチレン樹脂等の他の成分をポリプロピレン系樹脂発泡層に混合させないので、発泡層中の気泡を微細化させることができ、発泡シート表面の平滑性及び見栄えを良好に維持することができる。従って、ポリプロピレン系樹脂発泡シートにおいて、シート表面の見栄えを良好に維持しながら低温脆性を改善することができる。
【０００９】
本発明に係る成形品は、
上述したポリプロピレン系樹脂発泡積層シートを熱成形してなる。
【００１０】
この構成によれば、シート表面の見栄え及び低温脆性に優れた成形品を提供することができる。
【００１１】
以下、本発明の好適な態様について説明する。但し、以下に記載する好適な態様例によって、本発明の範囲が限定される訳ではない。
【００１２】
一態様として、
前記ポリスチレン系樹脂非発泡層の構成材料が、スチレン系熱可塑性エラストマー０〜１０重量％をさらに含むことが好ましい。
【００１３】
一態様として、
前記ポリプロピレン系樹脂発泡層の構成材料が、歪み硬化性を有するポリプロピレン系樹脂６０〜１００重量％と、歪み硬化性を有さないポリプロピレン系樹脂４０〜０重量％と、を含むことが好ましい。
【００１４】
一態様として、
前記ポリプロピレン系樹脂発泡層の構成材料が、歪み硬化性を有するポリプロピレン系樹脂だけを含むことが好ましい。
【００１５】
一態様として、
前記ポリプロピレン系樹脂発泡層における厚さ１ｍｍ当たりの気泡数が１０〜３０であることが好ましい。
【００１６】
一態様として、
前記ポリスチレン系樹脂非発泡層の厚みが５〜２００μｍであることが好ましい。
【００１７】
一態様として、
密度が０．１５〜０．８５ｇ／ｃｍ３であることが好ましい。
【００１８】
本発明のさらなる特徴と利点は、図面を参照して記述する以下の例示的かつ非限定的な実施形態の説明によってより明確になるであろう。
【図面の簡単な説明】
【００１９】
【図１】ポリプロピレン系樹脂発泡積層シートの模式断面図
【図２】カットしたシート片の模式斜視図
【発明を実施するための形態】
【００２０】
ポリプロピレン系樹脂発泡積層シートの実施形態について説明する。図１に示すように、本実施形態のポリプロピレン系樹脂発泡積層シート１は、ポリプロピレン系樹脂発泡層２と、ポリプロピレン系樹脂発泡層２の一方の面に積層されたポリスチレン系樹脂非発泡層３とを備えている。また、ポリプロピレン系樹脂発泡積層シート１は、ポリプロピレン系樹脂発泡層２の他方の面に積層されたポリプロピレン系樹脂非発泡層４をさらに備えている。
【００２１】
ポリプロピレン系樹脂発泡層２は、ポリプロピレン系樹脂を主体とする発泡層である。ポリプロピレン系樹脂発泡層２を構成するポリプロピレン系樹脂は、特に限定されないが、例えばプロピレンの単独重合体、プロピレンと他の単量体とのブロック共重合体、又はプロピレンと他の単量体とのランダム共重合体等であって良い。また、ポリプロピレン系樹脂としては、歪み硬化性を有するポリプロピレン系樹脂を含むものを好ましく用いることができる。ここで、「歪み硬化性」とは、ポリプロピレン系樹脂の伸長粘度が歪み速度の増加に伴って急激に上昇する特性を意味する。歪み硬化性を有するポリプロピレン系樹脂の一例としては、電子線照射又は化学的架橋によって分岐構造を分子鎖に導入したポリプロピレン系樹脂、或いは、超高分子量成分を混合することによって分子鎖同士の絡み合いを大きくしたポリプロピレン系樹脂が挙げられる。
【００２２】
ポリプロピレン系樹脂は、上記の歪み硬化性を有するポリプロピレン系樹脂だけを含むものであっても良いが、歪み硬化性を有さないポリプロピレン系樹脂との混合物であっても良い。歪み硬化性を有さないポリプロピレン系樹脂の一例としては、市販の一般的な直鎖状ポリプロピレン系樹脂が挙げられる。
【００２３】
ポリプロピレン系樹脂発泡層２の構成材料が、歪み硬化性を有するポリプロピレン系樹脂と歪み硬化性を有さないポリプロピレン系樹脂との両方を含む場合、その配合比は、重量％基準で、６０：４０〜１００：０とすることができる。歪み硬化性を有するポリプロピレン系樹脂の含有量を６０重量％以上とすることで、独立気泡率の高い発泡体を得ることができ、耐熱性及び機械的強度を向上させることができる。ポリプロピレン系樹脂発泡層２の構成材料における歪み硬化性を有するポリプロピレン系樹脂の含有量の好ましい一例は、１００重量％である。
【００２４】
ポリプロピレン系樹脂発泡層２には、必要に応じて、微量の添加剤が含まれても良い。添加剤としては、例えば酸化防止剤、紫外線吸収剤、安定剤、造核剤、滑剤、充填材、強化材、顔料、染料、難燃剤、及び帯電防止剤等が例示される。
【００２５】
ポリプロピレン系樹脂発泡層２の厚みは、特に限定されないが、例えば０．３〜５ｍｍであって良い。ポリプロピレン系樹脂発泡層２の厚みが０．３ｍｍよりも薄ければ剛性や断熱性が不十分となる可能性があり、５ｍｍより厚ければ成形性が不十分となる可能性がある。ポリプロピレン系樹脂発泡層２の厚みは、好ましくは０．６〜３ｍｍであり、０．８〜２．４ｍｍがさらに好ましい。
【００２６】
ポリプロピレン系樹脂発泡層２の独立気泡率は、特に限定されないが、例えば６０％以上であって良い。独立気泡率が６０％未満であれば剛性や断熱性が不十分となる可能性がある。独立気泡率は、好ましくは７０％以上であり、８０％以上がさらに好ましい。また、ポリプロピレン系樹脂発泡層２に含まれる気泡の気泡径は、特に限定されないが、例えば８〜３００μｍであって良く、好ましくは１０〜２２０μｍである。
【００２７】
さらに、ポリプロピレン系樹脂発泡層２における厚さ１ｍｍ当たりの気泡数は、特に限定されないが、例えば１０〜３０であって良い。単位厚み当たりの気泡数が１０個未満であれば、断熱性が不十分となる可能性があり、また、シート表面の平滑性が損なわれて見栄えが悪くなるとともに非発泡層３，４が積層しにくくなる可能性がある。逆に、３０個を超えて多くなると、脆くなって成形性が不十分となる可能性がある。単位厚み当たりの気泡数は、好ましくは１５〜２０である。
【００２８】
ポリスチレン系樹脂非発泡層３は、ポリスチレン系樹脂を主体とする非発泡層である。ポリスチレン系樹脂非発泡層３を構成するポリスチレン系樹脂は、特に限定されないが、例えばスチレンの単独重合体、スチレンと他の単量体との共重合体、又はポリスチレンと他の樹脂との混合物等であって良い。他の単量体や他の樹脂としては、例えばポリオレフィン系樹脂、ウレタン系樹脂、及びアクリル樹脂等が例示される。中でも、ポリオレフィン系樹脂との混合物を好ましく用いることができ、ポリスチレン系樹脂非発泡層３の構成材料が、ポリスチレン系樹脂とポリオレフィン系樹脂とを含むことが好ましい。
【００２９】
この場合のポリスチレン系樹脂とポリオレフィン系樹脂との配合比は、重量％基準で、５０：５０〜８０：２０とすることができる。ポリスチレン系樹脂の含有量が５０重量％未満であれば当該ポリスチレン系樹脂非発泡層３を積層することによる低温脆性の改善効果が不十分となる可能性があり、８０重量％より多ければポリスチレン系樹脂非発泡層３がポリプロピレン系樹脂発泡層２から剥離しやすくなる可能性がある。ポリスチレン系樹脂とポリオレフィン系樹脂とのより好ましい配合比は、重量％基準で、５５：４５〜７５：２５である。
【００３０】
上記の場合において、ポリスチレン系樹脂としては、耐衝撃性ポリスチレン（High Impact Polystyrene；ＨＩＰＳ）を使用しても良い。
【００３１】
また、ポリスチレン系樹脂非発泡層３の構成材料が、スチレン系熱可塑性エラストマーをさらに含んでも良い。スチレン系熱可塑性エラストマーとしては、特に限定されないが、例えばスチレン−ブタジエン−スチレンブロック共重合体（ＳＢＳ）又はその水素添加物、スチレン−イソプレン−スチレンブロック共重合体（ＳＩＳ）又はその水素添加物、スチレン−イソブチレン−スチレンブロック共重合体（ＳＩＢＳ）、及びスチレン−エチレン−ブタジエン−スチレン共重合体（ＳＥＢＳ）等を用いることができる。
【００３２】
また、例えば、ポリスチレン系樹脂非発泡層３の構成材料が、ポリスチレン系樹脂とスチレン系熱可塑性エラストマーとポリオレフィン系樹脂とを含んでも好ましい。この場合、ポリスチレン系樹脂は５０〜８０重量％、スチレン系熱可塑性エラストマーは０〜１０重量％、ポリオレフィン系樹脂は５０〜２０重量％であることが好ましい。好ましい配合は、ポリスチレン系樹脂が５５〜７５重量％、スチレン系熱可塑性エラストマーが約５重量％、ポリオレフィン系樹脂が４０〜２０重量％である。
【００３３】
ポリスチレン系樹脂非発泡層３には、必要に応じて、微量の添加剤が含まれても良い。添加剤としては、例えば酸化防止剤、紫外線吸収剤、安定剤、造核剤、滑剤、充填材、強化材、顔料、染料、難燃剤、及び帯電防止剤等が例示される。
【００３４】
ポリスチレン系樹脂非発泡層３の厚みは、特に限定されないが、例えば５〜２００μｍであって良い。ポリスチレン系樹脂非発泡層３の厚みが５μｍよりも薄ければ当該ポリスチレン系樹脂非発泡層３を積層することによる低温脆性の改善効果が不十分となる可能性がある。逆に、２００μｍより厚ければ成形性が不十分となる可能性があり、また、原料コストが嵩んでしまう。ポリスチレン系樹脂非発泡層３の厚みは、好ましくは５〜１００μｍであり、１０〜５０μｍがさらに好ましい。
【００３５】
ポリプロピレン系樹脂非発泡層４は、ポリプロピレン系樹脂を主体とする非発泡層である。ポリプロピレン系樹脂非発泡層４を構成するポリプロピレン系樹脂は、特に限定されないが、例えばプロピレンの単独重合体、プロピレンと他の単量体との共重合体、又はポリプロピレンと他の樹脂との混合物等であって良い。
【００３６】
ポリプロピレン系樹脂非発泡層４には、必要に応じて、微量の添加剤が含まれても良い。添加剤としては、例えば酸化防止剤、紫外線吸収剤、安定剤、造核剤、滑剤、充填材、強化材、顔料、染料、難燃剤、及び帯電防止剤等が例示される。
【００３７】
ポリプロピレン系樹脂非発泡層４の厚みは、特に限定されないが、例えば５〜２００μｍであって良い。ポリプロピレン系樹脂非発泡層４の厚みが５μｍよりも薄ければシート表面の平滑性が損なわれて光沢が低下する可能性がある。逆に、２００μｍより厚ければ成形性が不十分となる可能性があり、また、原料コストが嵩んでしまう。ポリプロピレン系樹脂非発泡層４の厚みは、好ましくは２０〜１００μｍであり、３０〜８０μｍがさらに好ましい。
【００３８】
ポリプロピレン系樹脂発泡積層シート１の製造方法は、溶融工程と、発泡工程と、シート形成工程と、積層工程とを含む。溶融工程では、各層の樹脂原料をそれぞれ加熱して溶融する。発泡工程では、ポリプロピレン系樹脂発泡層２の溶融樹脂を発泡させる。その際に加える発泡剤としては、例えば炭化水素類、二酸化炭素、窒素、空気、及び水等を用いることができ、これらのうちの二種以上を併用しても良い。シート形成工程では、例えば押出機を用いて、各層の溶融樹脂からシートを形成する。積層工程では、各層のシートを積層する。シート形成工程と積層工程とは、別々の工程として順次実行されても良いし、同時に実行されても良い。すなわち、各層のシートを予めそれぞれ形成した後にそれらを積層しても良いし、各層のシートをそれぞれ押出形成するのと同時にそれらを積層しても良い。いずれにしても、上記の各工程を経て、ポリプロピレン系樹脂発泡積層シート１を得ることができる。
【００３９】
ポリプロピレン系樹脂発泡積層シート１の全体の厚みは、特に限定されないが、ポリプロピレン系樹脂発泡層２、ポリスチレン系樹脂非発泡層３、及びポリプロピレン系樹脂非発泡層４のそれぞれの厚みに応じたものとなり、例えば０．５〜５．５ｍｍであって良い。ポリプロピレン系樹脂発泡積層シート１の全体の厚みは、好ましくは１〜３ｍｍである。
【００４０】
ポリプロピレン系樹脂発泡積層シート１の全体の密度は、特に限定されないが、例えば０．１５〜０．８５ｇ／ｃｍ３であって良い。全体の密度が０．１５ｇ／ｃｍ３よりも小さいと成形品に成形した際の強度や高温での剛性が不十分となる可能性があり、０．８５ｇ／ｃｍ３よりも大きいと成形品に成形した際の断熱性が不十分となる可能性がある。ポリプロピレン系樹脂発泡積層シート１の全体の密度は、好ましくは０．２１〜０．５５ｇ／ｃｍ３であり、０．２５〜０．３５ｇ／ｃｍ３がさらに好ましい。
【００４１】
本実施形態のポリプロピレン系樹脂発泡積層シート１によれば、ポリプロピレン系樹脂発泡層２への特定組成のポリスチレン系樹脂非発泡層３の積層により、成形性（特に、深絞り性）を向上させることができ、また、低温脆性を改善することができる。特に、低温脆性の改善のために高密度ポリエチレン樹脂等の他の成分をポリプロピレン系樹脂発泡層２に混合させることなく、低温脆性を改善することができる。ポリプロピレン系樹脂発泡層２に他の成分を混合させないので、発泡層中の気泡を微細化させることができ、発泡シート表面の平滑性及び見栄えを良好に維持することができる。従って、成形性及びシート表面の見栄えを良好に維持しながら、低温脆性を改善することができる。
【００４２】
このようなポリプロピレン系樹脂発泡積層シート１を用いて熱成形を行うことで、シート表面の見栄え及び低温脆性に優れた成形品を得ることができる。ポリスチレン系樹脂非発泡層３が積層されているので、柔らかく温かみのある質感を成形品に付与することができる。特に、ポリスチレン系樹脂非発泡層３をポリスチレン系樹脂とポリオレフィン系樹脂（ポリプロピレン系樹脂）との混合物で構成することにより、混合前の各樹脂にはない独特の柔らかく温かみのある質感とパール調の光沢感を成形品に付与することができる。また、発泡層がポリプロピレン系素材なので、耐熱性に優れており、電子レンジでの加熱にも対応可能である。よって、例えば電子レンジでの加熱調理が予定された冷凍食品用の包装用容器に、本発明を好適に適用することができる。
【００４３】
なお、熱成形法としては、例えばプラグ成形法、マッチド・モールド成形法、ストレート成形法、ドレープ成形法、プラグアシスト成形法、プラグアシスト・リバースドロー成形法、エアスリップ成形法、スナップバック成形法、リバースドロー成形法、プラグ・アンド・リッジ成形法、及びリッジ成形法等が例示される。
【００４４】
以下に実施例及び比較例を示し、本発明についてより具体的に説明する。但し、以下に記載する具体的な実施例によって本発明の範囲が限定される訳ではない。
【００４５】
［実施例１］
ポリプロピレン系樹脂発泡層の樹脂材料として、日本ポリプロ株式会社製のＥＸ４０００（１００重量％）を準備し、その１００重量部に対して造核剤として永和化成工業株式会社製のＥＥ２７５Ｆを２．６重量部の割合で加え、リボンブレンダーで均一に混合した。ポリスチレン系樹脂非発泡層の樹脂材料として、ＰＳジャパン株式会社製のＨＩ４０８と日本ポリプロ株式会社製のＢＣ３ＢＲＦとＪＳＲ株式会社製のＴＲ２００３とを、重量％基準で５５：４０：５の割合で準備し、これらをリボンブレンダーで均一に混合した。ポリプロピレン系樹脂非発泡層の樹脂材料として、日本ポリプロ株式会社製のＢＣ３ＢＲＦを準備した。
【００４６】
ポリプロピレン系樹脂発泡層用の押出機として、４０ｍｍφの二軸押出機（プラスチック工学研究所社製、型式：ＲＴ−４０−Ｓ２−３６−Ｌ、Ｌ／Ｄ＝３６）１基を準備した。ポリスチレン系樹脂非発泡層用及びポリプロピレン系樹脂非発泡層用の押出機として、４０ｍｍφの単軸押出機（ジー・エム・エンジニアリング社製、型式：ＶＧＭ４０−２５、Ｌ／Ｄ＝２５）２基を準備した。これらの押出機の先端を２種３層フィードブロック（クローレンジャパン社製、型式：クローレンＦＧフィードブロック）に装着し、このフィードブロックにＴダイを装着した。
【００４７】
ポリプロピレン系樹脂発泡層用の二軸押出機のシリンダー温度を２００〜２３０℃、ポリスチレン系樹脂非発泡層用の単軸押出機のシリンダー温度を２１０℃、ポリプロピレン系樹脂非発泡層用の単軸押出機のシリンダー温度を２１０℃に設定し、各押出機のホッパーに樹脂材料を供給して溶融させた。ポリプロピレン系樹脂発泡層用の二軸押出機のシリンダーには、発泡剤として二酸化炭素（液化炭酸ガス）を注入し、さらに混練した。
【００４８】
大気圧下において、共押出法により、ポリプロピレン系樹脂非発泡層、ポリプロピレン系樹脂発泡層、及びポリスチレン系樹脂非発泡層を積層しながら、３層のシート状物を押出形成した。この３層のシート状物を２５℃に調節した水冷ロールを通過させて急冷し、ポリプロピレン系樹脂発泡積層シートを得た。
【００４９】
また、得られたポリプロピレン系樹脂発泡積層シートから、小型真空圧空成形機（株式会社脇坂エンジニアリング社製、型式：ＦＶＳ−５００型）を用いて、成形品を作製した。ポリプロピレン系樹脂発泡積層シートを、５０×４０ｃｍのクランプで固定し、設定温度３００℃のヒーターで上下から約１５秒間加熱した後、差圧形成法により、１６５×１６５×５６ｍｍの大きさの丼型容器を得た。その際、ポリスチレン系非発泡層が容器外側となり、ポリプロピレン系非発泡層が容器内側となるように、熱成形を行った。
【００５０】
［実施例２］
ポリスチレン系樹脂非発泡層の樹脂材料の組成を、ＨＩ４０８：ＢＣ３ＢＲＦ：ＴＲ２００３＝６５：３０：５（重量％）としたことを除いては実施例１と同様にして、ポリプロピレン系樹脂発泡積層シート及び成形品を得た。
【００５１】
［実施例３］
ポリスチレン系樹脂非発泡層の樹脂材料の組成を、ＨＩ４０８：ＢＣ３ＢＲＦ：ＴＲ２００３＝７０：２５：５（重量％）としたことを除いては実施例１と同様にして、ポリプロピレン系樹脂発泡積層シート及び成形品を得た。
【００５２】
［実施例４］
ポリスチレン系樹脂非発泡層の樹脂材料の組成を、ＨＩ４０８：ＢＣ３ＢＲＦ：ＴＲ２００３＝７５：２０：５（重量％）としたことを除いては実施例１と同様にして、ポリプロピレン系樹脂発泡積層シート及び成形品を得た。
【００５３】
［比較例１］
ポリスチレン系樹脂非発泡層の樹脂材料の組成を、ＨＩ４０８：ＢＣ３ＢＲＦ：ＴＲ２００３＝８５：１０：５（重量％）としたことを除いては実施例１と同様にして、ポリプロピレン系樹脂発泡積層シート及び成形品を得た。
【００５４】
［比較例２］
ポリスチレン系樹脂非発泡層の樹脂材料の組成を、ＨＩ４０８：ＢＣ３ＢＲＦ：ＴＲ２００３＝４５：５０：５（重量％）としたことを除いては実施例１と同様にして、ポリプロピレン系樹脂発泡積層シート及び成形品を得た。
【００５５】
［比較例３］
ポリスチレン系樹脂非発泡層を設けずにポリプロピレン系樹脂発泡層の両面にポリプロピレン系樹脂非発泡層を設けたことを除いては実施例１と同様にして、ポリプロピレン系樹脂発泡積層シート及び成形品を得た。
【００５６】
［評価］
実施例１〜４及び比較例１〜３のポリプロピレン系樹脂発泡積層シートについて、シート全体の厚み、非発泡層の厚み、シート全体の密度、独立気泡率、及び単位厚み当たりの気泡数を測定した。また、実施例１〜４及び比較例１〜３の成形品について、成形性、見栄え、及び耐寒性を評価した。
【００５７】
＜シート全体の厚み、非発泡層の厚み、単位厚み当たりの気泡数＞
ポリプロピレン系樹脂発泡積層シートから、１２０ｍｍ×１２０ｍｍの大きさの試験片を切り出し、厚み方向の断面を、走査型電子顕微鏡（日本電子株式会社製、型式：ＪＣＭ−６０００Ｐｌｕｓ）によって撮影倍率４０倍で撮影した。撮影画像において、試験片を幅方向に４等分する箇所（図２において黒塗りの三角形で示す３０ｍｍ間隔の３箇所）での厚みを計測し、それらの平均値を求めてシート全体の厚みとした。また、撮影画像において、上記箇所でのシート表面から気泡周縁までの最短距離を計測し、それらの平均値を求めて非発泡層の厚みとした。また、撮影画像において、上記箇所での厚み方向に沿う垂線に重なる気泡の数を計数し、それらの平均値をシート全体の厚みで徐算して小数点以下を四捨五入し、単位厚み当たりの気泡数とした。
【００５８】
＜密度＞
ポリプロピレン系樹脂発泡積層シートから、４０ｍｍ×４０ｍｍの大きさの試験片を切り出し、電子比重計（ミラージュ貿易社製、型式：ＥＤ−１２０Ｔ）を用いて、水中置換法によって密度を測定した。
【００５９】
＜独立気泡率＞
ポリプロピレン系樹脂発泡積層シートから、幅方向にほぼ均等となる位置（３箇所）において３０ｍｍ×４０ｍｍの大きさの試験片を切り出し、電子天秤（島津製作所製、型式：ＡＵＷ２２０）及び厚さ測定用ゲージ（ミツトヨ社製デジマチックキャリパー、型式：ＣＤ−１０ＣＸ）を用いて、試験片の重量及び体積を計測した。３個の試験片を重ね合わせて積層体とし、空気比較式比重計（東京サイエンス社製、型式：１０００型）を用いて、ＡＳＴＭＤ−２８５６に準拠した１−２−１気圧法によって積層体の体積を測定し、以下の式により独立気泡率を算出した。
独立気泡率［％］＝（Ｖｘ−Ｖｗ）／（Ｖａ−Ｖｗ）×１００
ここで、Ｖｘは空気比較式比重計による積層体の体積［ｃｍ３］であり、Ｖｗは３枚の試験片の総重量［ｇ］÷比重［ｇ／ｃｍ３］であり、Ｖａは３枚の試験片の総体積（見かけ体積）［ｃｍ３］である。
【００６０】
＜成形性＞
得られた成形品について、偏肉の有無や型決まり状況等の外観を目視観察し、全体として良好なものを「○」、劣るものを「×」、どちらとも言えないものを「△」とした。
【００６１】
＜見栄え＞
得られた成形品について、表面の光沢の有無等の外観を目視観察し、全体として良好なものを「○」、劣るものを「×」、どちらとも言えないものを「△」とした。
【００６２】
＜耐寒性＞
２００ｇの水を入れた成形品を−４０℃で２４時間保冷した後、８０ｃｍの高さから、床面に対して水平姿勢で落下させた。その後、割れの有無を目視観察し、割れが見つからなかったものを「○」、割れが生じていたものを「×」とした。
【００６３】
以上の結果を、表１にまとめた。なお、比較例１では、成形後にポリプロピレン系樹脂発泡層とポリスチレン系樹脂非発泡層とが剥離してしまい、成形品に関する各種評価を行えなかった（「−」と表示）。
【００６４】
【表１】
2019130708.tif 000003
【００６５】
表１から明らかなように、実施例１〜４の成形品はいずれも成形性及び耐寒性に優れており、見栄えも良好であった。これに対して、比較例１〜３の成形品は、成形性及び耐寒性が不十分であるか、剥離してしまってその評価自体が行えなかった。比較例３の結果と実施例１〜４の結果とを比較すると、ポリプロピレン系樹脂発泡層へのポリスチレン系樹脂非発泡層の積層により、成形性が向上しているとともに低温脆性が改善されていることが分かる。また、比較例１，２の結果と実施例１〜４の結果とを比較すると、ポリプロピレン系樹脂発泡層に積層するポリスチレン系樹脂非発泡層の組成が特定組成であって初めて、成形性の向上効果や低温脆性の改善効果が発現していることが分かる。
【００６６】
〔その他の実施形態〕
（１）上記の実施形態では、ポリプロピレン系樹脂発泡積層シート１がポリプロピレン系樹脂発泡層２の片面にポリスチレン系樹脂非発泡層３を備えている構成を例として説明した。しかし、そのような構成に限定されることなく、ポリスチレン系樹脂非発泡層３がポリプロピレン系樹脂発泡層２の両面に備えられても良い。
【００６７】
（２）上記の実施形態では、ポリプロピレン系樹脂発泡積層シート１がポリプロピレン系樹脂発泡層２とポリスチレン系樹脂非発泡層３とに加えポリプロピレン系樹脂非発泡層４をさらに備えている構成を例として説明した。しかし、そのような構成に限定されることなく、例えばポリプロピレン系樹脂発泡積層シート１がポリプロピレン系樹脂非発泡層４を備えずに、ポリプロピレン系樹脂発泡層２とポリスチレン系樹脂非発泡層３だけを備えても良い。
【００６８】
（３）各層の具体的な樹脂材料、その組成、厚み、独立気泡率、気泡径、及び気泡数等は、求められる特性に応じて適宜変更されて良い。
【００６９】
（４）上記の実施形態では、共押出法によってポリプロピレン系樹脂発泡層２とポリスチレン系樹脂非発泡層３とポリプロピレン系樹脂非発泡層４とを積層する構成を例として説明した。しかし、そのような構成に限定されることなく、例えば押出ラミネート法や熱ラミネート法等の他の方法で各層を積層しても良い。
【００７０】
（５）上記の実施形態において、ポリプロピレン系樹脂発泡積層シート１が、少なくとも一方の面に積層された印刷フィルム層をさらに備えても良い。この場合において、ポリスチレン系樹脂非発泡層３に積層される印刷フィルム層は、印刷が施されたポリプロピレン系樹脂フィルム又はポリスチレン系樹脂フィルムとすることができる。また、ポリプロピレン系樹脂非発泡層４に積層される印刷フィルム層は、印刷が施されたポリプロピレン系樹脂フィルムとすることができる。
【００７１】
（６）上述した各実施形態（上記の実施形態及びその他の実施形態を含む；以下同様）で開示される構成は、矛盾が生じない限り、他の実施形態で開示される構成と組み合わせて適用することも可能である。その他の構成に関しても、本明細書において開示された実施形態は全ての点で例示であって、本開示の趣旨を逸脱しない範囲内で適宜改変することが可能である。
【符号の説明】
【００７２】
１        ポリプロピレン系樹脂発泡積層シート
２        ポリプロピレン系樹脂発泡層
３        ポリスチレン系樹脂非発泡層
４        ポリプロピレン系樹脂非発泡層
【図１】
2019130708.tif 000004
【図２】
2019130708.tif 000005